(57)【特許請求の範囲】
【請求項１】
エチレングリコールを主成分とする溶媒に、有機カルボン酸およびホウ酸のうちの少なくとも一方が酸または塩として配合された電解コンデンサの駆動用電解液において、
さらに、以下の化学式で示されるトリアクリルホルマールが電解液全体に対して０．１０〜５．０重量％配合されていることを特徴とする電解コンデンサの駆動用電解液。
【化１】
0004653593.tif 000004
【請求項２】
請求項１において、有機カルボン酸およびホウ酸の双方が酸または塩として配合されていることを特徴とする電解コンデンサの駆動用電解液。
【発明の詳細な説明】
【技術分野】
【０００１】
本発明は、電解コンデンサの駆動用電解液(以下、電解液と称す)の改良に関するものである。
【背景技術】
【０００２】
従来、アルミニウム電解コンデンサでは、エチレングリコールを主成分とする溶媒にカルボン酸やホウ酸、またはそれらのアンモニウム塩を配合し、さらに電極箔と電解液中の水分との反応を抑えることを目的にオルトリン酸などの添加剤を配合した電解液が用いられている（例えば特許文献１〜３参照）。
【特許文献１】特公平７−４８４５９号公報（第１−４頁）
【特許文献２】特公平７−４８４６０号公報（第１−３頁）
【特許文献３】特公平７−６３０４７号公報（第１−４頁）
【発明の開示】
【発明が解決しようとする課題】
【０００３】
しかしながら、オルトリン酸は強酸であり、電極箔に対する作用が強すぎるため、多量の添加は電解液の耐電圧を低下させる。従って、オルトリン酸は、電解液にごく僅かしか配合できないため、電極箔と電解液中の水分との反応を長期間にわたって十分に抑制することができないという問題点がある。
【０００４】
以上の問題点に鑑みて、本発明の課題は、高い耐電圧を確保でき、かつ、電極箔と電解液中の水分との反応を長期間にわたって抑制することによりｔａｎδの上昇などを抑えることのできる電解液を提供することにある。
【課題を解決するための手段】
【０００５】
本発明は、上記課題を解決するために各種検討した結果見出されたものであり、トリアクリルホルマールは、それを添加した際の電極箔への作用がオルトリン酸より緩慢であり、電解液の耐電圧が大きく低下しないという知見を得た。従って、電極箔と電解液中の水分との反応を長期間にわたって抑制するのに十分な量を配合できるので、信頼性試験におけるｔａｎδの上昇を抑えることができる。
すなわち、本発明では、エチレングリコールを主成分とする溶媒に、有機カルボン酸およびホウ酸のうちの少なくとも一方が酸または塩として配合された電解コンデンサの駆動用電解液において、さらに、以下の化学式で示されるトリアクリルホルマールが電解液全体に対して０．１０〜５．０重量％配合されていることを特徴とする。
【０００６】
【化１】
0004653593.tif 000002
【０００７】
本発明において、比抵抗が低く、かつ、耐電圧の高い電解液を構成する場合には、有機
カルボン酸およびホウ酸の双方が酸または塩として配合されていることがより好ましい。
【０００８】
本発明において、トリアクリルホルマールの配合量は、電解液全体に対して０．１０〜５．０重量％である。トリアクリルホルマールの配合量が、電解液全体に対して０．１０重量％未満のときは、長期間にわたって高い信頼性が求められる用途には不適であり、５．０重量％を超えると、電解液の比抵抗が上昇するため、トリアクリルホルマールの配合量は、電解液全体に対して０．１０〜５．０重量％の範囲が好ましい。
【０００９】
本発明において、エチレングリコールに混合する副溶媒としては、水の他、プロピレングリコール等のグリコール類、γ−ブチロラクトン、γ−バレロラクトン、δ−バレロラクトン、Ｎ−メチル−２−ピロリドン等のラクトン類、Ｎ−メチルホルムアミド、Ｎ，Ｎ−ジメチルホルムアミド、Ｎ−エチルホルムアミド、Ｎ，Ｎ−ジエチルホルムアミド、Ｎ−メチルアセトアミド、Ｎ，Ｎ−ジメチルアセトアミド、Ｎ−エチルアセトアミド、Ｎ，Ｎ−ジエチルアセトアミド、ヘキサメチルホスホリックアミド等のアミド類、エチレンカーボネート、プロピレンカーボネート、イソブチレンカーボネート等の炭酸類、アセトニトリル等のニトリル類、ジメチルスルホキシド等のオキシド類、エーテル類、ケトン類、エステル類、スルホラン類等を例示することができる。
【００１０】
また、上記有機カルボン酸として、アゼライン酸の他、ギ酸、酢酸、アクリル酸、プロピオン酸、乳酸、酪酸、吉草酸、グルコン酸、安息香酸、ｐ−ニトロ安息香酸、アントラニル酸、サリチル酸、ゲンチシン酸、没食子酸、マロン酸、コハク酸、グルタル酸、アジピン酸、ピメリン酸、スベリン酸、セバシン酸、デカンジカルボン酸、シュウ酸、トルトロン酸、フマル酸、マレイン酸、シトラコン酸、リンゴ酸、酒石酸、フタル酸、ボロジサリチル酸、クエン酸、ピロメリト酸、ナフトエ酸等が挙げられる。
【００１１】
さらに、有機カルボン酸の塩として、アンモニウム塩の他、モノメチルアミン、モノエチルアミン、モノエタノールアミン、イソプロピルアミン、ｎ−プロピルアミン、ジメチルアミン、ジエチルアミン、ジエタノールアミン、ジ−ｎ−プロピルアミン、ジイソプロピルアミン、トリ−ｎ−プロピルアミン、トリメチルアミン、トリエチルアミン、トリエタノールアミン、トリ−ｎ−ブチルアミン、ジメチルエチルアミン、ナフタレンジアミン、ベンジルアミン等の塩が挙げられる。
【発明の効果】
【００１２】
本発明を適用した電解液において、トリアクリルホルマールは、それを添加した際の電解液の耐電圧低下がリン酸より緩慢であり、電極箔と電解液中の水分との反応を長期間にわたって抑制するので、信頼性試験におけるｔａｎδの上昇などを抑えることができる。
【発明を実施するための最良の形態】
【００１３】
以下、実施例に基づき、本発明をより具体的に説明する。まず、表１に示す組成で電解液を調合し、３０℃における比抵抗を測定した。その結果を表１に示す。
【００１４】
【表１】
0004653593.tif 000003
【００１５】
また、アルミニウム陽極箔とアルミニウム陰極箔とを電解紙を介して巻回したコンデンサ素子に、表１に示す組成の電解液をそれぞれ含浸し、定格電圧２５０Ｖ／６８μＦ（φ１６×２５ｍｍＬ）のアルミニウム電解コンデンサを作製した。次に、定格電圧でエージング処理を行った後、１０５℃−７０００時間、定格電圧印加試験を行い、各時間におけるｔａｎδを計測した。その結果を表１に示す。
【００１６】
表１に示すように、トリアクリルホルマールを配合した本発明の実施例２〜１１、１３、１４および比較例１、１２に係る電解液は、オルトリン酸を添加した従来例２〜５に係る電解液より、耐電圧が高いため、オルトリン酸を０．５重量％、１．０重量％添加した電解液（従来例４、５）を用いた場合、エージング中あるいは定格電圧印加試験中にショートパンクが発生したのに対して、実施例２〜１１、１３、１４および比較例１、１２に係る電解液を用いた場合、このようなショートパンクは発生しなかった。
さらに、実施例２〜１１、１３、１４および比較例１、１２は、従来例１と比較し、定格電圧印加試験中の圧力弁の作動が無く、また、従来例２、３と比較し、定格電圧印加試験中のｔａｎδ上昇の抑制効果が得られた。
【００１７】
ここで、トリアクリルホルマールの配合量は、電解液全体に対して０．１０重量％未満のときは（例えば、比較例１）、信頼性試験中のｔａｎδの増加が大きい傾向にあり、長期間にわたって高い信頼性が求められる用途には不適である。また、トリアクリルホルマールの配合量が５．０重量％を超えると（例えば、比較例１２）、電解液の比抵抗が高く、初期のｔａｎδが高い傾向にある。従って、トリアクリルホルマールの配合量は、電解液全体に対して０．１０〜５．０重量％の範囲が好ましい。
【００１８】
なお、本発明によるトリアクリルホルマールの効果は、実施例に限定されるものではなく、先に記載した各種化合物を単独または複数溶解した電解液や副溶媒を混合した電解液に用いても実施例と同等の効果があった。また、有機カルボン酸およびホウ酸のうちのいずれか一方が酸または塩として配合された電解液においても、同様の効果があった。